(57)【要約】【課題】簡便にかつ安価に任意の画像に従った表面凹凸形状を形成する。【解決手段】感エネルギー性ネガ型樹脂組成物を用い、少なくとも１種類の重合可能な化合物を含有する感エネルギー性ネガ型樹脂組成物膜を形成する工程；前記感エネルギー性ネガ型樹脂組成物膜に画像状に活性エネルギー線を照射する工程；および前記感エネルギー性ネガ型樹脂組成物膜をエッチング操作を行うことなく加熱する工程を含む。これにより、前記画像に従った表面凹凸を容易に形成することができる。【選択図】      図１
2004246314.tif 000002
【特許請求の範囲】
【請求項１】
感エネルギー性ネガ型樹脂組成物を用いた表面凹凸形成方法であって、
少なくとも１種類の重合可能な化合物を含有する感エネルギー性ネガ型樹脂組成物膜を形成する工程；
前記感エネルギー性ネガ型樹脂組成物膜に画像状に活性エネルギー線を照射する工程；および
前記感エネルギー性ネガ型樹脂組成物膜をエッチング操作を行うことなく加熱する工程；
を含む、前記画像に従った表面凹凸を形成する表面凹凸形成方法。
【請求項２】
前記画像状に活性エネルギー線を照射する工程が、画像状にパターン形成されたマスクを介して行われ、前記マスクのパターンに従った表面凹凸を形成する請求項１記載の表面凹凸形成方法。
【請求項３】
前記画像状に活性エネルギー線を照射する工程が、パターンの直接描画により行われ、前記直接描画されたパターンに従った表面凹凸を形成する請求項１記載の表面凹凸形成方法。
【請求項４】
前記感エネルギー性ネガ型樹脂組成物膜が、（ａ）バインダポリマー、（ｂ）少なくとも１種類の重合可能な化合物、および、（ｃ）光重合開始剤を含むものである請求項１〜３のいずれか１項記載の表面凹凸形成方法。
【請求項５】
前記画像が活性エネルギー線遮断部と活性エネルギー線透過部からなる繰り返しパターンを有し、前記活性エネルギー線遮断部と活性エネルギー線遮断部または活性エネルギー線透過部と活性エネルギー線透過部との距離が１〜５０μｍである請求項１〜４のいずれか１項記載の表面凹凸形成方法。
【請求項６】
前記加熱が５０〜２５０℃で行われる請求項１〜５のいずれか１項記載の表面凹凸形成方法。
【請求項７】
前記活性エネルギー線が紫外線である請求項１〜６のいずれか１項記載の表面凹凸形成方法。
【請求項８】
少なくとも１種類の重合可能な化合物を含有する、請求項１〜７のいずれか１項記載の表面凹凸形成方法に用いられる感エネルギー性ネガ型樹脂組成物。
【請求項９】
請求項１〜７のいずれか１項記載の表面凹凸形成方法を用いて形成された光学フィルム。
【請求項１０】
請求項９記載の光学フィルムと、前記光学フィルムの表面に設けられた反射膜とを含む拡散反射板。
【請求項１１】
基板と表面凹凸形状を備えた薄膜層と反射膜とがこの順に積層されてなる拡散反射板であって、前記薄膜層が（ａ）バインダポリマー、（ｂ）少なくとも１種類の重合可能な化合物、および（ｃ）光重合開始剤を含む組成物を用いて形成されたものである拡散反射板。
【請求項１２】
請求項１〜７のいずれか１項記載の表面凹凸形成方法を用いて作製された表面凹凸面を有する第１の転写原型。
【請求項１３】
請求項１２記載の第１の転写原型の表面凹凸面を型として得られた第２の転写原型。
【請求項１４】
ベースフィルムと前記ベースフィルム上に形成された下塗り層とを含む転写ベースフィルムであって、前記下塗り層が、請求項１２または１３記載の第１または第２の転写原型の表面凹凸形状の転写による表面凹凸形状を有するものである転写ベースフィルム。
【請求項１５】
仮支持体と前記仮支持体上に形成された薄膜層とを有する転写フィルムであって、前記仮支持体が請求項１４記載の転写ベースフィルムであって前記転写ベースフィルムの下塗り層表面に前記薄膜層が積層されており、前記薄膜層の前記下塗り層側とは反対側の表面が被転写基板への直接の接着面を構成する転写フィルム。
【請求項１６】
前記仮支持体と前記薄膜層の間に反射膜をさらに含む請求項１５記載の転写フィルム。
【請求項１７】
下記の工程を含む拡散反射板の製造方法：
請求項１５記載の転写フィルムを、被転写基板上に、前記転写フィルムの薄膜層が前記被転写基板の表面に密着するように積層する工程；
前記転写フィルムの転写ベースフィルムを剥がす工程；および
転写された前記薄膜層の表面に反射膜を形成する工程。
【請求項１８】
下記の工程を含む拡散反射板の製造方法：
請求項１６記載の転写フィルムを、被転写基板上に、前記転写フィルムの薄膜層が前記被転写基板の表面に密着するように積層する工程；および
前記転写フィルムの転写ベースフィルムを剥がす工程。
【請求項１９】
下記の工程を含む拡散反射板の製造方法：
請求項１４記載の転写ベースフィルムを、薄膜層付き基板の前記薄膜層の表面に、前記転写ベースフィルムの下塗り層側が面するように押し当てて、前記薄膜層の表面に前記下塗り層の表面凹凸形状を転写する工程；
前記転写ベースフィルムを剥がす工程；および
前記薄膜層の表面に反射膜を形成する工程。
【請求項２０】
請求項１７〜１９のいずれか１項記載の拡散反射板の製造方法により得られた拡散反射板。
【請求項２１】
請求項１４記載の転写ベースフィルムの下塗り層の表面に反射膜を設けた拡散反射板。
【請求項２２】
反射型液晶ディスプレイに用いられる請求項１０、１１、２０および２１のいずれか１項記載の拡散反射板。
【請求項２３】
請求項１０、１１、２０および２１のいずれか１項記載の拡散反射板を有する反射型液晶ディスプレイ。
【発明の詳細な説明】
【０００１】
【発明の属する技術分野】
本発明は、感エネルギー性ネガ型樹脂組成物膜を使用する表面凹凸形成方法とその利用に関する。
【０００２】
【従来の技術】
樹脂表面に凹凸形状を形成する場合、従来は、パターン形成されたマスクを介して感光性樹脂層に紫外線を照射し、樹脂層の露光部分または未露光部分を現像液で除去する方法が用いられてきた。
しかし、従来の方法では、所望の凹凸形状を得るために、感光性樹脂層の膜厚、感光性樹脂の受光感度、マスクの開口比、露光量、現像液濃度、現像液温度あるいは現像時間の調整が必要であるため、製造プロセス上の変動因子が多く、同一の条件で同一の凹凸形状を得ることは困難であり、比較的高価でもある。
一方で、パターン形成されたマスクを用いなくてもよいという利点を備え、光／熱硬化性樹脂層の内部応力、伸縮性を制御して凹凸を形成する方法が、特開２０００−１７１７９２号公報、特開２００１−１７４８０３号公報、特開２００１−３０５５３０号公報に開示されている。
【０００３】
【特許文献１】
特開２０００−１７１７９２号公報
【０００４】
【特許文献２】
特開２００１−１７４８０３号公報
【０００５】
【特許文献３】
特開２００１−３０５５３０号公報
【０００６】
【発明が解決しようとする課題】
しかし、これらの先行技術では、任意の画像に従った表面凹凸を形成することができず、凹凸形状により得られる光学特性も、印刷用版、配向制御、マイクロカプセル制御への用途の制御性に欠けるものである。
本発明は、簡便かつ安価に任意の画像に従った樹脂表面凹凸形状を形成できる方法、同方法に使用される樹脂組成物、および同方法を用いた転写原型、転写原型を形成する転写原型、転写ベースフィルム、転写フィルム、光学フィルム、拡散反射板およびその製造方法を提供することを課題とする。
【０００７】
【課題を解決するための手段】
本発明は、感エネルギー性ネガ型樹脂組成物を用いた表面凹凸形成方法であって、少なくとも１種類の重合可能な化合物を含有する感エネルギー性ネガ型樹脂組成物膜を形成する工程；感エネルギー性ネガ型樹脂組成物膜に画像状に活性エネルギー線を照射する工程；および感エネルギー性ネガ型樹脂組成物膜をエッチング操作を行うことなく加熱する工程；を含む、前記画像に従った表面凹凸を形成する表面凹凸形成方法に関する。
【０００８】
別の本発明は、少なくとも１種類の重合可能な化合物を含有する、上記表面凹凸形成方法に用いられる感エネルギー性ネガ型樹脂組成物に関する。
別の本発明は、上記表面凹凸形成方法を用いて形成された光学フィルムに関する。
別の本発明は、上記光学フィルムと、この光学フィルムの表面に設けられた反射膜とを含む拡散反射板に関する。
別の本発明は、基板と表面凹凸形状を備えた薄膜層と反射膜とがこの順に積層されてなる拡散反射板であって、薄膜層が（ａ）バインダポリマー、（ｂ）少なくとも１種類の重合可能な化合物、および、（ｃ）光重合開始剤を含むものである拡散反射板に関する。
【０００９】
別の本発明は、上記表面凹凸形成方法を用いて作製された表面凹凸面を有する第１の転写原型に関する。
別の本発明は、上記第１の転写原型の表面凹凸面を型として得られた第２の転写原型に関する。
【００１０】
別の本発明は、ベースフィルムとこのベースフィルム上に形成された下塗り層（下塗り層からなる被転写層）とを含む転写ベースフィルムであって、下塗り層が、上記第１または第２の転写原型の表面凹凸形状の転写による表面凹凸形状を有するものである転写ベースフィルムに関する。
別の本発明は、仮支持体とこの仮支持体上に形成された薄膜層とを有する転写フィルムであって、仮支持体が上記転写ベースフィルムであって、転写ベースフィルムの下塗り層表面に薄膜層が積層されており、この薄膜層の下塗り層側とは反対側の表面が被転写基板への直接の接着面を構成する転写フィルムに関する。
別の本発明は、下記の工程：上記転写フィルムを、被転写基板上に、転写フィルムの薄膜層が被転写基板の表面に密着するように積層する工程；転写フィルムの転写ベースフィルムを剥がす工程；および転写された薄膜層の表面に反射膜を形成する工程、を含む拡散反射板の製造方法に関する。
【００１１】
別の本発明は、上記転写フィルムにおいて仮支持体と薄膜層の間にさらに反射膜を含む転写フィルム、および、この転写フィルムを用いた拡散反射板の製造方法であって、転写フィルムを、被転写基板上に、転写フィルムの薄膜層が被転写基板の表面に密着するように積層する工程；および転写フィルムの転写ベースフィルムを剥がす工程、を含む拡散反射板の製造方法に関する。
別の本発明は、下記の工程：上記転写ベースフィルムを、薄膜層付き基板の薄膜層の表面に、転写ベースフィルムの下塗り層側が面するように押し当てて、薄膜層の表面に下塗り層の表面凹凸形状を転写する工程；転写ベースフィルムを剥がす工程；および薄膜層の表面に反射膜を形成する工程、を含む拡散反射板の製造方法に関する。
【００１２】
別の本発明は、上記いずれかの拡散反射板の製造方法により得られた拡散反射板に関する。
別の本発明は、上記転写ベースフィルムの下塗り層の表面に反射膜を設けた拡散反射板に関する。
別の本発明は、反射型液晶ディスプレイに用いられる、上記いずれかの拡散反射板に関する。
さらに別の本発明は、上記いずれかの拡散反射板を有する反射型液晶ディスプレイに関する。
【００１３】
【発明の実施の形態】
本発明に係る表面凹凸形成方法は、感エネルギー性ネガ型樹脂組成物（以下、「樹脂組成物（Ｒ）」という。）を用いるものであり、感エネルギー性ネガ型樹脂組成物膜（以下、「樹脂組成物（Ｒ）膜」という。）を形成する工程と、樹脂組成物（Ｒ）膜に対し画像状に活性エネルギー線を照射する工程と、樹脂組成物（Ｒ）膜を加熱（後加熱）する工程とを含んでいる。活性エネルギー線の照射と加熱により、照射部の樹脂組成物（Ｒ）膜の膜厚が非照射部の膜厚よりも厚くなる。その結果、照射される活性エネルギー線の画像（あるいはパターン）に従った表面凹凸が形成される。
上記の表面凹凸形成方法において、活性エネルギー線の照射は、少なくとも１回行われるものであり、２回以上の複数回行われる場合も含まれる。活性エネルギー線の照射は、たとえば、画像状にパターン形成されたマスクを介して行われ、その場合は、マスクのパターンに従った表面凹凸が形成される。あるいは、マスクを用いずに、パターンの直接描画により行われ、この場合は、直接描画されたパターンに従った表面凹凸が形成される。これらのパターンは、規則的であっても、不規則的であってもよい。上記加熱工程は、露光後のエッチング操作を行うことなく実施される。
【００１４】
得られた表面凹凸は、たとえば以下のような多様な用途を有している。
（１）この表面凹凸を有する光学フィルムを作製する。
（２）この表面凹凸を有する転写原型を作製する。
（３）さらにその転写原型を用いて作製した表面凹凸面を有する転写原型を作製する。
（４）上記転写原型の表面凹凸面を、ベースフィルム上に形成した下塗り層からなる被転写層に押当てることで、表面凹凸形状が転写された転写ベースフィルムを作製する。
（５）この転写ベースフィルムを仮支持体として用い、仮支持体の下塗り層（すなわち、転写原型が転写された面）に薄膜層を形成し、薄膜層の仮支持体側と反対側の面が被転写基板への直接の接着面（すなわち被転写基板との接触面）を構成する転写フィルムを作製する。
（６）拡散反射下地層としてこの表面凹凸を有する拡散反射板を作製する。その作製方法としては、たとえば、上記光学フィルムを用いる方法、上記転写フィルムを用いる方法、上記転写ベースフィルムを用いる方法、が挙げられる。
【００１５】
樹脂組成物（Ｒ）（樹脂組成物（Ｒ）膜）は、少なくとも１種類の重合可能な化合物を含んでいる。ここで、重合可能な化合物は、重合可能なモノマーおよび／または重合可能なオリゴマーである。好ましくは、この重合可能な化合物（ｂ）は、分子内に少なくとも１個の不飽和結合を有する化合物であり、たとえば、分子内に少なくとも１個のエチレン性不飽和基を有する化合物（ｂ−１）である。さらに好ましくは、樹脂組成物（Ｒ）膜は、１種類以上の重合可能な化合物（ｂ）に加えて、バインダ樹脂（ａ）と光重合開始剤（ｃ）を含んでいる。この光重合開始剤は、活性エネルギー線の照射により遊離ラジカルを生成する重合開始剤である。
【００１６】
上記バインダ樹脂（ａ）としては、ビニル共重合体が好ましい。ビニル共重合体に用いられるビニルモノマーとしては、たとえば、アクリル酸、メタクリル酸、マレイン酸、フマル酸、イタコン酸、アクリル酸メチル、メタクリル酸メチル、アクリル酸エチル、メタクリル酸エチル、アクリル酸ｎ−プロピル、メタクリル酸ｎ−プロピル、アクリル酸ｉｓｏ−プロピル、メタクリル酸ｉｓｏ−プロピル、アクリル酸ｎ−ブチル、メタクリル酸ｎ−ブチル、アクリル酸ｉｓｏ−ブチル、メタアクリル酸ｉｓｏ−ブチル、アクリル酸ｓｅｃ−ブチル、メタクリル酸ｓｅｃ−ブチル、アクリル酸ｔｅｒｔ−ブチル、メタクリル酸ｔｅｒｔ−ブチル、アクリル酸ペンチル、メタクリル酸ペンチル、アクリル酸ヘキシル、メタクリル酸ヘキシル、アクリル酸ヘプチル、メタクリル酸ヘプチル、アクリル酸２−エチルヘキシル、メタクリル酸２−エチルヘキシル、アクリル酸オクチル、メタクリル酸オクチル、アクリル酸ノニル、メタクリル酸ノニル、アクリル酸デシル、メタクリル酸デシル、アクリル酸ドデシル、メタクリル酸ドデシル、アクリル酸テトラデシル、メタクリル酸テトラデシル、アクリル酸ヘキサデシル、メタクリル酸ヘキサデシル、アクリル酸オクタデシル、メタクリル酸オクタデシル、アクリル酸エイコシル、メタクリル酸エイコシル、アクリル酸ドコシル、メタクリル酸ドコシル、アクリル酸シクロペンチル、メタクリル酸シクロペンチル、アクリル酸シクロヘキシル、メタクリル酸シクロヘキシル、アクリル酸シクロヘプチル、メタクリル酸シクロヘプチル、アクリル酸ベンジル、メタクリル酸ベンジル、アクリル酸フェニル、メタクリル酸フェニル、アクリル酸メトキシエチル、メタクリル酸メトキシエチル、アクリル酸メトキシジエチレングリコール、メタクリル酸メトキシジエチレングリコール、
アクリル酸メトキシジプロピレングリコール、メタクリル酸メトキシジプロピレングリコール、アクリル酸メトキシトリエチレングリコール、メタクリル酸メトキシトリエチレングリコール、アクリル酸２−ヒドロキシエチル、メタクリル酸２−ヒドロキシエチル、アクリル酸ジメチルアミノエチル、メタクリル酸ジメチルアミノエチル、アクリル酸ジエチルアミノエチル、メタクリル酸ジエチルアミノエチル、アクリル酸ジメチルアミノプロピル、メタクリル酸ジメチルアミノプロピル、アクリル酸２−クロロエチル、メタクリル酸２−クロロエチル、アクリル酸２−フルオロエチル、メタクリル酸２−フルオロエチル、アクリル酸２−シアノエチル、メタクリル酸２−シアノエチル、スチレン、α−メチルスチレン、ビニルトルエン、塩化ビニル、酢酸ビニル、Ｎ−ビニルピロリドン、ブタジエン、イソプレン、クロロプレン、アクリルアミド、メタクリルアミド、アクリロニトリル、メタクリロニトリルが挙げられる。これらは単独で、または２種類以上を組み合わせて使用される。
バインダ樹脂（ａ）として、この他に、フェノキシ樹脂、ポリビニルホルマール樹脂、ポリスチレン樹脂、ポリビニルブチラール樹脂、ポリエステル樹脂、ポリアミド樹脂、ポリイミド樹脂、キシレン樹脂、ポリウレタン樹脂等が拳げられる。これらの１種以上を上記１種以上のビニル共重合体と併用してもよい。
【００１７】
分子内に少なくとも１個のエチレン性不飽和基を有する重合可能な化合物（ｂ−１）としては、光重合性多官能モノマーとして従来より公知のモノマーおよびそのオリゴマーを全て用いることができる。これらのラジカル重合性化合物は、単独で、または２種類以上を組み合わせて使用され、これらのモノマーとオリゴマーを混合して使用してもよい。この他に、ラジカルにより重合する官能基を有する化合物として、マレイミド樹脂、シトラコンイミド樹脂、ナジイミド樹脂などがあり、これらも単独で、あるいは２種類以上を混合して使用することができる。
【００１８】
具体的には、分子内に１個の不飽和結合を有するモノマーとしては、たとえば、アクリル酸またはメタクリル酸のエステル系モノマー（アクリル酸メチル、メタクリル酸メチル、アクリル酸エチル、メタクリル酸エチル、アクリル酸ｎ−プロピル、メタクリル酸ｎ−プロピル、アクリル酸ｉｓｏ−プロピル、メタクリル酸ｉｓｏ−プロピル、アクリル酸ｎ−ブチル、メタクリル酸ｎ−ブチル、アクリル酸ｉｓｏ−ブチル、メタクリル酸ｉｓｏ−ブチル、アクリル酸ｓｅｃ−ブチル、メタクリル酸ｓｅｃ−ブチル、アクリル酸ｔｅｒｔ−ブチル、メタクリル酸ｔｅｒｔ−ブチル、アクリル酸ペンチル、メタクリル酸ペンチル、アクリル酸ヘキシル、メタクリル酸ヘキシル、アクリル酸ヘプチル、メタクリル酸ヘプチル、アクリル酸２−エチルヘキシル、メタクリル酸２−エチルヘキシル、アクリル酸オクチル、メタクリル酸オクチル、アクリル酸ノニル、メタクリル酸ノニル、アクリル酸デシル、メタクリル酸デシル、アクリル酸ドデシル、メタクリル酸ドデシル、アクリル酸テトラデシル、メタクリル酸テトラデシル、アクリル酸ヘキサデシル、メタクリル酸ヘキサデシル、アクリル酸オクタデシル、メタクリル酸オクタデシル、アクリル酸エイコシル、メタクリル酸エイコシル、アクリル酸ドコシル、メタクリル酸ドコシル、アクリル酸シクロペンチル、メタクリル酸シクロペンチル、アクリル酸シクロヘキシル、メタクリル酸シクロヘキシル、アクリル酸シクロヘプチル、メタクリル酸シクロヘプチル、アクリル酸ベンジル、メタクリル酸ベンジル、アクリル酸フェニル、メタクリル酸フェニル、アクリル酸メトキシエチル、メタクリル酸メトキシエチル、アクリル酸ジメチルアミノエチル、メタクリル酸ジメチルアミノエチル、アクリル酸ジメチルアミノプロピル、メタクリル酸ジメチルアミノプロピル、アクリル酸２−クロロエチル、メタクリル酸２−クロロエチル、アクリル酸２−フルオロエチル、メタクリル酸２−フルオロエチル、アクリル酸２−シアノエチル、メタクリル酸２−シアノエチル、アクリル酸メトキシジエチレングリコール、
メタクリル酸メトキシジエチレングリコール、アクリル酸メトキシジプロピレングリコール、メタクリル酸メトキシジプロピレングリコール、アクリル酸メトキシトリエチレングリコール、メタクリル酸メトキシトリエチレングリコール等）、スチレン系モノマー（スチレン、α−メチルスチレン、ｐ−ｔ−ブチルスチレン等）、ポリオレフィン系モノマー（ブタジエン、イソプレン、クロロプレン等）、ビニル系モノマー（塩化ビニル、酢酸ビニル等）、ニトリル系モノマー（アクリロニトリル、メタクリロニトリル等）、１−（メタクリロイロキシエトキシカルボニル）−２−（３′−クロロ−２′−ヒドロキシプロポキシカルボニル）ベンゼンが挙げられる。
【００１９】
分子内に２個の不飽和結合を有するモノマーとしては、たとえば、エチレングリコールジアクリレート、エチレングリコールジメタクリレート、ジエチレングリコールジアクリレート、ジエチレングリコールジメタクリレート、トリエチレングリコールジアクリレート、トリエチレングリコールジメタクリレート、テトラエチレングリコールジアクリレート、テトラエチレングリコールジメタクリレート、ポリエチレングリコールジアクリレート、ポリエチレングリコールジメタクリレート、ヘキサプロピレングリコールジアクリレート、ヘキサプロピレングリコールジメタクリレート、ポリプロピレングリコールジアクリレート、ポリプロピレングリコールジメタクリレート、ブチレングリコールジアクリレート、ブチレングリコールジメタクリレート、ネオペンチルグリコールジアクリレート、ネオペンチルグリコールジメタクリレート、１，３−ブタンジオールジアクリレート、１，３−ブタンジオールジメタクリレート、１，４−ブタンジオールジアクリレート、１，４−ブタンジオールジメタクリレート、１，５−ペンタンジオールジアクリレート、１，５−ペンタンジオールジメタクリレート、１，６−ヘキサンジオールジアクリレート、１，６−ヘキサンジオールジメタクリレート、ペンタエリスリトールジアクリレート、ペンタエリスリトールジメタクリレート、トリメチロールプロパンジアクリレート、トリメチロールプロパンジメタクリレート、ビスフェノールＡジアクリレート、ビスフェノールＡジメタクリレート、２，２−ビス（４−アクリロキシエトキシフェニル）プロパン、２，２−ビス（４−メタクリロキシエトキシフェニル）プロパン、２，２−ビス（４−アクリロキシジエトキシフェニル）プロパン、２，２−ビス（４−メタクリロキシジエトキシフェニル）プロパン、２，２−ビス（４−アクリロキシポリエトキシフェニル）プロパン、２，２−ビス（４−メタクリロキシポリエトキシフェニル）プロパン、ビスフェノールＡジグリシジルエーテルジアクリレート、ビスフェノールＡジグリシジルエーテルジメタクリレート、ウレタンジアクリレート化合物が挙げられる。
【００２０】
分子内に３個の不飽和結合を有するモノマーとしては、たとえば、トリメチロールプロパントリアクリレート、トリメチロールプロパントリメタクリレート、ペンタエリスリトールトリアクリレート、ペンタエリスリトールトリメタクリレート、エチレンオキシド変性トリメチロールプロパントリアクリレート、エチレンオキシド変性トリメチロールプロパントリメタクリレート、トリメチロールプロパントリグリシジルエーテルトリアクリレート、トリメチロールプロパントリグリシジルエーテルトリメタクリレートが挙げられる。
分子内に４個の不飽和結合を有するモノマーとしては、たとえば、テトラメチロールプロパンテトラアクリレート、テトラメチロールプロパンテトラメタクリレート、ペンタエリスリトールテトラアクリレート、ペンタエリスリトールテトラメタクリレートが挙げられる。
分子内に５個の不飽和結合を有するモノマーとしては、たとえば、ジペンタエリスリトールペンタアクリレート、ジペンタエリスリトールペンタメタクリレートが挙げられる。
分子内に６個の不飽和結合を有するモノマーとしては、たとえば、ジペンタエリスリトールヘキサアクリレート、ジペンタエリスリトールヘキサメタクリレートが挙げられる。
これらの不飽和結合を有するモノマーは、いずれにしても、活性エネルギー線の照射によりラジカル重合するものであればよい。１個以上の不飽和結合を有するこれらのモノマーは、単独でまたは２種類以上を組み合わせて使用される。
【００２１】
バインダ樹脂（ａ）の配合量は、（ａ）成分および（ｂ）成分の固形分総量１００重量部に対して、塗布性の観点から１０重量部以上であることが好ましく、光硬化性、耐熱性あるいは表面に凹凸形状を形成する際の凹凸形状形成性の観点から８０重量部以下であることが好ましく、２０〜７５重量部とすることがより好ましく、２５〜７３重量部とすることがさらに好ましく、３０〜７０重量部とすることが特に好ましい。
重合可能な化合物（ｂ）の使用量は、（ａ）成分および（ｂ）成分の固形分総量１００重量部に対して、光硬化性、耐熱性あるいは表面凹凸形状形成性の観点から２０重量部以上であることが好ましく、塗布性の観点から９０重量部以下であることが好ましく、２５〜８０重量部とすることがより好ましく、２７〜７５重量部とすることがさらに好ましく、３０〜７０重量部とすることが特に好ましい。
【００２２】
重合開始剤（ｃ）としては、たとえば、芳香族ケトン（ベンゾフェノン、Ｎ，Ｎ′−テトラメチル−４，４′−ジアミノベンゾフェノン（ミヒラーケトン）、Ｎ，Ｎ′−テトラエチル−４，４′−ジアミノベンゾフェノン、４−メトキシ−４′−ジメチルアミノベンゾフェノン、２−ベンジル−２−ジメチルアミノ−１−（４−モルホリノフェニル）−ブタノン−１、２，２−ジメトキシ−１，２−ジフェニルエタン−１−オン、１−ヒドロキシ−シクロヘキシル−フェニル−ケトン、２−メチル−１−（４−（メチルチオ）フェニル）−２−モルフォリノプロパノン−１、２，４−ジエチルチオキサントン、２−エチルアントラキノン、フェナントレンキノン等）、ベンゾインエーテル（ベンゾインメチルエーテル、ベンゾインエチルエーテル、ベンゾインフェニルエーテル等）、ベンゾイン（メチルベンゾイン、エチルベンゾイン等）、ベンジル誘導体（ベンジルジメチルケタール等）、２−メルカプトベンズイミダゾール、２，４，５−トリアリールイミダゾール二量体、（２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−フェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）−５−フェニルイミダゾール二量体、２−（２，４−ジメトキシフェニル）−４，５−ジフェニルイミダゾール二量体等）、アクリジン誘導体（９−フェニルアクリジン、１，７−ビス（９，９′−アクリジニル）ヘプタン等）が挙げられる。これらは単独でまたは２種類以上を組み合わせて使用される。
重合開始剤（ｃ）の配合量は、（ａ）成分および（ｂ）成分の固形分総量１００重量部に対して、０．０５〜２０重量部とすることが好ましく、０．１〜１５重量部とすることがより好ましく、０．１５〜１０重量部とすることが特に好ましい。この配合量が、０．０５重量部未満では、光硬化が不十分となる傾向があり、２０重量部を超えると、樹脂組成物（Ｒ）膜表面の活性光吸収が増大して、内部の光硬化が不十分となる傾向がある。
【００２３】
樹脂組成物（Ｒ）は、必要に応じて、添加剤として、分子量１００００以下の低融点物質を含んでいてもよい。添加剤としては、公知の可塑剤（たとえば、「プラスチックス配合剤」（遠藤  昭定、須藤  眞編、大成社発行、平成８年１１月３０日発行）記載の可塑剤）やシラン化合物等が挙げられる。シラン化合物は、樹脂組成物（Ｒ）膜に、加熱による流動性やガラス基板との密着性を与えることができる。これらの添加剤の配合量は、樹脂組成物（Ｒ）中の固形分総量の１〜７０重量％とすることが好ましい。
【００２４】
以上の成分を含む樹脂組成物（Ｒ）を、必要に応じて適当な溶剤に溶解ないし分散させ、混合する。混合は、透明で均一な溶液となるまで十分に行われることが好ましく、常法により濾過して塗液としてもよい。溶剤は、好ましくは５０〜２５０℃の範囲に沸点を有するものが用いられる。そのような溶剤の例として、アセトン、メチルエチルケトン、シクロヘキサノン、トルエン、Ｎ，Ｎ−ジメチルアセトアミド、プロピレングリコールモノメチルエーテル、プロピレングリコールモノメチルエーテルアセテート、Ｎ，Ｎ−ジメチルホルムアミド、ジメチルスルホキシド、ニトロベンゼンが挙げられる。これらは単独で、または２種類以上を混合して使用される。
【００２５】
図１に、表面凹凸形成方法の工程の一例を示す。まず、上記のようにして得られた樹脂組成物（Ｒ）の塗液を、任意の基板（支持体）（たとえばガラス基板）２上に塗布して、樹脂組成物（Ｒ）膜（樹脂組成物（Ｒ）層）１を形成する（図１（ａ））。塗液の塗布方法としては、ロールコーティング法、スピンコーティング法、スプレーコーティング法、ディップコーティング法、カーテンフローコーティング法、ワイヤバーコーティング法、グラビアコーティング法、エアナイフコーティング法、インクジェットコーティング法、ドクターブレードコーティング法、スクリーンコーティング法、ダイコーティング法、キャップコーティング法等が挙げられる。あるいは、任意のベースフィルムや仮支持体等の上に上記の方法で塗液を塗布して樹脂組成物（Ｒ）層を形成してもよいし、基板に直接塗布するのではなく、任意のベースフィルム等の上に形成された樹脂組成物（Ｒ）層を基板に転写するようにしてもよい。
樹脂組成物（Ｒ）層の形成に用いられる基板としては、ガラス板、クロムやＩＴＯなどの無機化合物を成膜したガラス板、シリコン基板、セラミックス、ポリカーボネート系樹脂フィルム、アクリル系樹脂フィルム、メタアクリル樹脂シート、ポリエチレンテレフタートフィルム、ポリエーテルスルホン樹脂フィルム、フッ素系樹脂フィルムなどが挙げられ、複屈折率が少ない（Δｎ＝０．０１以下の）基板を用いることが好ましい。基板には、絶縁層、電極、ＴＦＴ等が設けられていてもよい。
樹脂組成物（Ｒ）層の乾燥後の厚みは、０．１〜１０００μｍが好ましく、０．１〜１００μｍがより好ましく、１〜５０μｍが特に好ましい。
活性エネルギー線の照射に先立ち、塗布した樹脂組成物（Ｒ）層を、４０〜１５０℃で１〜３０分間プリベークすることが好ましい。
【００２６】
次に、必要に応じてプリベークした樹脂組成物（Ｒ）層に対し、たとえば図１（ｂ）に示したようにパターン形成されたマスク４を介して、あるいは、直接描画法で（図示せず）活性エネルギー線を照射する。基板２が光線の透過性を妨げるものでなければ、樹脂組成物（Ｒ）層１側からではなく基板２側から露光を行ってもよい。マスクパターンまたは直接描画パターンは、活性エネルギー線遮断部と活性エネルギー線透過部からなる、規則的あるいは不規則的な繰り返しパターンを有し、活性エネルギー線遮断部と活性エネルギー線遮断部、または、活性エネルギー線透過部と活性エネルギー線透過部との距離が、１〜５０μｍであることが好ましく、５〜２０μｍであることがより好ましい。パターン形状は、特に限定されないが、例として、円形、楕円形、円輪形、多角形、曲線、直線、あるいは各形の集合形が挙げられる。
活性エネルギー線としては、赤外線、可視光線、紫外線、赤外線より長波長の電磁波、紫外線より短波長の電磁波、レーザー光、電子線等を用いることができる。なかでも、用いられる樹脂組成物（Ｒ）の反応性や装置の普及性の観点から、紫外線を用いることが好ましい。照射装置としては、カーボンアーク灯、超高圧水銀灯、高圧水銀灯、キセノンランプ、メタルハライドランプ、蛍光ランプ、タングステンランプ等が挙げられる。また、活性エネルギー線量は、従来のエッチング工程を含む表面凹凸形成法において照射する紫外線量に比べて少なくて足り、０．０１〜１Ｊ／ｃｍ２が好ましく、０．０１〜０．５Ｊ／ｃｍ２がより好ましく、０．０５〜０．１Ｊ／ｃｍ２が特に好ましい。
パターン形成されたマスクを介して、あるいは、直接描画法で活性エネルギー線を照射された樹脂組成物（Ｒ）層の膜厚は、活性エネルギー線を照射されていない部分の膜厚に比べ、最終的に増加する。
【００２７】
上記のようにして活性エネルギー線を少なくとも１回以上照射する工程の後、加熱（後加熱）が行われる。この加熱により、図１（ｃ）に模式的に示されているように、活性エネルギー線を照射された部分と照射されない部分との膜厚差が顕著なものとなる。このときの加熱温度は、５０〜２５０℃であることが好ましい。加熱は、熱風加熱炉、赤外線照射加熱炉、ホットプレートなどを用いた任意の方法により行われる。さらに必要に応じ、樹脂組成物（Ｒ）層の凹凸形状保持が必要な箇所のすべてを一括して熱や活性エネルギー線により硬化して、形状を固定することができる。
以上のようにして得られる表面凹凸形状の一例を、図２に示す。これは、ライン状のパターンが形成されたマスクを用いた露光により得られた表面凹凸形状をレーザー顕微鏡で測定して得られた断面凹凸段差を示している。
【００２８】
上記の表面凹凸形成方法を用いて表面凹凸形状を形成した樹脂組成物（Ｒ）層を光学フィルムとすることができる。すなわち、本発明に係る光学フィルムは、上記表面凹凸形成方法を用いて形成した表面凹凸形状を備えたフィルムである。
この光学フィルムは、たとえば、上記の樹脂組成物（Ｒ）層形成用として例示したような基板（支持体）上に上記のようにして樹脂組成物（Ｒ）層を形成し、その後基板を剥離することにより好ましく製造することができる。
【００２９】
さらに、この光学フィルムの表面凹凸形状面上に反射膜を設けて拡散反射板（図１（ｄ）参照）とすることができる。ここで、本発明において反射膜は、半透過反射膜も含むものである。また、反射膜または半透過反射膜は、積層する表面の一部に設けられていてもよいし、全面に設けられていてもよい。
この反射膜の材料は、反射したい波長領域に応じて適切に選択すればよい。たとえば、反射型ＬＣＤ表示装置では、可視光波長領域である３００ｎｍから８００ｎｍにおいて反射率の高い金属、たとえばアルミニウムや金、銀を用い、真空蒸着法またはスパッタリング法等によって反射膜を形成する。反射増加膜（光学概論２、辻内順平、朝倉書店、１９７６年発行）を上記の方法で積層してもよい。屈折率差を利用して反射させる場合、ＩＴＯや五酸化タンタル、酸化チタン等の膜とシリコンやアルミニウム等の酸化膜や窒化膜、酸窒化膜を、真空蒸着法またはスパッタリング法等によって積層形成することができる。反射膜の厚みは、０．０１〜５０μｍが好ましい。反射膜の必要な部分だけに、フォトリソグラフィー法、マスク蒸着法等によりパターンを形成してもよい。
一方、半透過反射膜は、可視光線の半透過機能を付与させた膜であり、反射膜と同様にその材料が選択され、形成される。さらに、半透過反射膜上に反射増加膜を積層してもよい。屈折率差を利用して反射させる場合、ＩＴＯや五酸化タンタル、酸化チタン等の膜とシリコンやアルミニウム等の酸化膜や窒化膜、酸窒化膜を、真空蒸着法またはスパッタリング法等によって積層形成することができる。半透過反射膜の厚みは、０．００３〜５μｍが好ましい。半透過反射膜の必要な部分だけに、フォトリソグラフィー法、マスク蒸着法等によりパターニングしてもよい。
【００３０】
好ましい実施形態において、拡散反射板は、基板と表面凹凸形状を備えた薄膜層と反射膜とがこの順に積層されてなり、薄膜層が（ａ）バインダポリマー、（ｂ）少なくとも１種類の重合可能な化合物（たとえば、（ｂ−１）分子内に少なくとも１個のエチレン性不飽和基を有する１種類以上の重合可能な化合物）、および（ｃ）光重合開始剤を含む組成物を用いて形成されるものである。薄膜層の表面凹凸形状は、上記の表面凹凸形成方法により形成されることが好ましい。
【００３１】
次に、本発明に係る転写原型について説明する。第１の転写原型は、上記の表面凹凸形成方法を用いて形成された表面凹凸をそのまま型とするものである。この第１の転写原型の表面凹凸面を型として、第２の転写原型を作製することができる。さらに、第２の転写原型の表面凹凸面を型として第３の転写原型を作成することもできる。この場合、２度転写しているので、第３の転写原型は、第１の転写原型の表面凹凸形状と同じ凹凸形状を有するものとなる。
これらの転写原型は、一般に、表面凹凸の形成されたフィルム（すなわち樹脂組成物（Ｒ）層）とその基板（支持体）とから構成され、表面凹凸面の上に保護層がさらに形成されていてもよい。基板の例としては、上記の樹脂組成物（Ｒ）層形成用として例示した基板のほか、金属板、金属ロール、金属スタンパなどが挙げられる。保護層としては、上記反射膜の材料として例示したものなどが使用できる。
第１の転写原型は、たとえば、任意の基板上に、上記の表面凹凸形成方法により形成された表面凹凸面を有する樹脂組成物（Ｒ）層を積層することにより容易に製造することができる。第２の転写原型は、上記第１の転写原型を、任意の基板上に積層された任意の転写原型形成用の樹脂層に押し当てて、第１の転写原型の表面凹凸形状を転写することにより、容易に製造することができる。転写原型形成用の樹脂は、光硬化性樹脂であることが好ましく、たとえば、上記の表面凹凸形成方法に用いられる樹脂組成物（Ｒ）を転写原型用に用いることもできる。
【００３２】
本発明に係る転写ベースフィルムは、ベースフィルムとベースフィルム上に形成された被転写層（下塗り層）とを含む。下塗り層は、上記の第１または第２の転写原型の表面凹凸形状の転写による表面凹凸形状を有している。すなわち、転写ベースフィルムは、ベースフィルムと、表面凹凸形状を有する下塗り層とを含んでいる。
さらに、上記転写ベースフィルムを仮支持体として用い、仮支持体の転写原型を転写した面（すなわち下塗り層）上に薄膜層を形成し、薄膜層における仮支持体（すなわち下塗り層）に接着されていない面が被転写基板への接着面を構成する転写フィルムとすることができる。
すなわち、図３にその一実施形態を示すように、この転写フィルム５０は、ベースフィルム５１と下塗り層５２を含む、仮支持体としての転写ベースフィルム４０と、その上に積層された薄膜層５３とを有している。転写ベースフィルム（仮支持体）４０の下塗り層５２表面の薄膜層５３の、下塗り層側とは反対側の表面が被転写基板への直接の接着面を構成するものである。薄膜層５３の上には、任意にカバーフィルム（保護フィルム）５４が積層されていてもよい。
さらに、図面には示されていないが、仮支持体４０（下塗り層５２）と薄膜層５３の間に反射膜をさらに含んでいてもよい。
【００３３】
上記転写ベースフィルム４０のベースフィルム５１としては、化学的、熱的に安定であり、シートまたは板状に成形できるものを用いることができる。具体的には、ポリエチレン、ポリプロピレン等のポリオレフィン、ポリ塩化ビニル、ポリ塩化ビニリデン等のポリハロゲン化ビニル類、セルロースアセテート、ニトロセルロース、セロハン等のセルロース誘導体、ポリアミド、ポリスチレン、ポリカーボネート、ポリイミド、ポリエステル、あるいはアルミニウム、銅等の金属類等である。これらの中で特に好ましいのは、寸法安定性に優れた２軸延伸ポリエチレンテレフタレートである。
【００３４】
ベースフィルム５１上に形成する下塗り層５２としては、凹凸形成後には薄膜層５３よりも硬くなるものを用いることが好ましい。たとえば、ポリエチレン、ポリプロピレンなどのポリオレフィン；エチレンと酢酸ビニル、エチレンとアクリル酸エステル、エチレンとビニルアルコールのようなエチレン共重合体；ポリ塩化ビニル、塩化ビニルと酢酸ビニルの共重合体、塩化ビニルとビニルアルコールの共重合体、ポリ塩化ビニリデンのような含塩素系樹脂；ポリスチレン、スチレンと（メタ）アクリル酸エステルのようなスチレン共重合体；ポリビニルトルエン、ビニルトルエンと（メタ）アクリル酸エステルのようなビニルトルエン共重合体；ポリ（メタ）アクリル酸エステル、（メタ）アクリル酸ブチルと酢酸ビニルのような（メタ）アクリル酸エステルの共重合体；合成ゴム、セルロース誘導体等から選ばれた、少なくとも１種類以上の有機ポリマーを用いることができる。凹凸形成後に硬化させるために、必要に応じて、光開始剤やエチレン性二重結合を有するモノマー等を添加することができる。感光タイプは、ネガ型、ポジ型のいずれであってもよい。
【００３５】
転写フィルム５０の薄膜層５３の形成には、仮支持体上に塗布しフィルム状に巻き取ることが可能な任意の樹脂組成物を用いることができる。この樹脂組成物に、必要に応じて、染料、有機顔料、無機顔料、粉体およびその複合物を、単独または混合して配合してもよい。薄膜層形成用として、光硬化性樹脂組成物を用いることが好ましい。また、薄膜層形成用として、上記の表面凹凸形成用の樹脂組成物（Ｒ）を用いてもよい。薄膜層の軟化温度は、特に制限されないが、２００℃以下であることが望ましい。また加熱による流動性を得るために、分子量１００００以下の低融点物質を添加することができる。
【００３６】
なかでも、基板（被転写基板）に対する密着性が良好で、転写ベースフィルム４０からの剥離性がよいものを、薄膜層５３として用いるのが好ましい。たとえば、光硬化性樹脂組成物に含まれる有機ポリマーとしては、アクリル樹脂、ポリエチレン、ポリプロピレン等のポリオレフィン；ポリ塩化ビニル、ポリ塩化ビニリデン等のポリハロゲン化ビニル類；セルロースアセテート、ニトロセルロース、セロハン等のセルロース誘導体；ポリアミド、ポリスチレン、ポリカーボネート、ポリエステル等を用いることができる。ＴＦＴ液晶表示装置に用いる場合は、基板に形成されたＴＦＴとのコンタクトホールを形成するためにその部分の薄膜層を除けるように、アルカリ等で現像可能な感光性樹脂を用いることもできる。また、耐熱性、耐溶剤性、形状安定性を向上させるために、熱によって硬化可能な樹脂組成物を用いることもできる。さらに、カップリング剤、接着性付与剤を添加することで、基板との密着を向上させることもできる。接着を向上させる目的で、基板または薄膜層の接着面に接着性付与剤を塗布することもできる。
【００３７】
薄膜層の加熱による流動性を得るために、分子量１００００以下の低融点物質を添加することが好ましい。このような物質としては、たとえば「プラスチックス配合剤」（遠藤  昭定、須藤  眞編、大成社発行、平成８年１１月３０日発行）記載の可塑剤や、エチレン性二重結合を分子内に少なくとも１個以上有するモノマーが挙げられる。これらの低融点物質の使用量は、薄膜層を形成する樹脂組成物中の固形分総量の１〜７０重量％とすることが好ましい。
【００３８】
上記薄膜層に使用可能なエチレン性二重結合を分子内に少なくとも１個以上有するモノマーとしては、たとえば、トリメチロールプロパントリアクリレート、トリメチロールプロパンジアクリレート、トリエチレングリコールジアクリレート、ジエチレングリコールジアクリレート、テトラエチレングリコールジアクリレート、ヘキサメチレングリコールジアクリレート、ネオペンチルグリコールジアクリレート、フルフリルアクリレート、テトラメチロールメタンテトラアクリレート、レゾルシノールジアクリレート、ｐ，ｐ’−ジヒドロキシジフェニルジアクリレート、スピログリコールジアクリレート、シクロヘキサンジメチロールジアクリレート、ビスフェノールＡジアクリレート、ポリプロピレングリコールジアクリレート、ペンタエリスリトールテトラアクリレート、エチレングリコール化ペンタエリスリトールテトラアクリレート、ジペンタエリスリトールヘキサアクリレート、および上記のアクリレートに対応するメタクリレート化合物、メチレンビスアクリルアミド、ウレタン系ジアクリレート等の多官能モノマーが挙げられる。
また、ＥＣＨ（エピクロルヒドリン）変性フタル酸ジアクリレート、トリス（アクリロキシエチル）イソシアヌレート、トリス（メタクリロキシエチル）イソシアヌレート、トリス（２−ヒドロキシエチル）イソシアヌレート、ポリエチレングリコールジメタクリレート、トリブロモフェニルアクリレート、エチレンオキサイド変性トリブロモフェノールアクリレート，エチレンオキサイド変性テトラブロモビスフェノールジメタクリレートなどの、２５℃で固体または粘度が１００Ｐａ・ｓ（１０万ｃｓｐ）以上であるモノマーおよびオリゴマーを用いてもよい。さらに「感光材料リストブック」（フォトポリマー懇話会編、ぶんしん出版発行、１９９６年３月３１日発行）記載のものから選ばれるのが好ましい。
さらに、メチルメタクリレート、エチルメタクリレート、ｎ−ブチルメタクリレート、イソブチルメタクリレート、２−エチルヘキシルメタクリレート、アルキルメタクリレート、シクロヘキシルメタクリレート、テトラヒドロフルフリルメタクリレート、ベンジルメタクリレート、モノ（２−メタクリロイルオキシエチル）アシッドホスフェート、ジメチルアミノエチルメタクリレート四級化物等の単官能モノマーを用いることもできる。
薄膜層用のこれらのモノマー／オリゴマー成分は単独で、または２種類以上を混合して用いることもできる。
【００３９】
薄膜層を形成する樹脂が光硬化性樹脂の場合の光重合開始剤としては、たとえば、ベンゾフェノン、Ｎ，Ｎ′−テトラエチル−４，４′−ジアミノベンゾフェノン、４−メトキシ−４′−ジメチルアミノベンゾフェノン、ベンジル、２，２−ジエトキシアセトフェノン、ベンゾイン、ベンゾインメチルエーテル、ベンゾインイソブチルエーテル、ベンジルジメチルケタール、α−ヒドロキシイソブチルフェノン、チオキサントン、２−クロロチオキサントン、１−ヒドロキシシクロヘキシルフェニルケトン、２−メチル−１−［４−（メチルチオ）フェニル］−２−モルホリノ−１−プロパン、ｔ−ブチルアントラキノン、１−クロロアントラキノン、２，３−ジクロロアントラキノン、３−クロル−２−メチルアントラキノン、２−エチルアントラキノン、１，４−ナフトキノン、９，１０−フェナントラキノン、１，２−ベンゾアントラキノン、１，４−ジメチルアントラキノン、２−フェニルアントラキノン、２−（ｏ−クロロフェニル）−４，５−ジフェニルイミダゾール二量体が挙げられる。これらの光重合開始剤は単独で、または２種類以上を組み合わせて使用される。光重合開始剤の使用量は、樹脂組成物中の固形分総量の０．０１〜２５重量％とすることが好ましく、１〜２０重量％であることがより好ましい。
【００４０】
薄膜層の表面（被転写基板に転写される面）には、保護フィルム（カバーフィルム）５４を積層することができる。このカバーフィルムとしては、化学的および熱的に安定で、薄膜層との剥離が容易であるものが望ましい。具体的には、ポリエチレン、ポリプロピレン、ポリエチレンテレフタレート、ポリビニルアルコール等の、薄いシート状で表面平滑性の高いものが好ましい。剥離性を付与するために、カバーフィルムの表面に離型処理をしたものも好ましい。
【００４１】
上記転写ベースフィルムの製造工程は、たとえば、ベースフィルム上に下塗り層を形成する工程；および得られた下塗り層に、上記の第１または第２の転写原型を押し当てて表面凹凸形状を転写する工程とを含んでいる。
上記転写フィルムは、上記転写ベースフィルム（仮支持体）上に薄膜層を形成することにより製造することができる。
下塗り層や薄膜層の形成方法は、特に限定はされないが、これらの層を形成するための樹脂組成物をベースフィルムまたは仮支持体上に塗布することにより、好ましく形成することができる。この塗布方法としては、ロールコータ塗布、スピンコータ塗布、スプレー塗布、ディップコータ塗布、カーテンフローコータ塗布、ワイヤバーコータ塗布、グラビアコータ塗布、エアナイフコータ塗布等が挙げられる。
このようにして転写ベースフィルム４０表面に形成した薄膜層５３の膜厚（乾燥後）は、０．１μｍ〜５０μｍの範囲が好ましい。このとき、下塗り層５２の凹凸形状の最大高低差より薄膜層の膜厚が厚い方が、薄膜層における凹凸形状の再現が容易である。薄膜層の膜厚がこの凹凸形状の最大高低差と等しいか、あるいは薄いと、原型凸部（下塗り層５２の凸部）で薄膜層を突き破ってしまい、不必要な平面部が発生し、反射効率の良好な拡散反射板を得にくくなる。
【００４２】
次に、上記転写フィルムを用いた拡散反射板の製造方法について説明する。
図４にその一工程例を模式的に示すが、まず、図４（ａ）に示すように転写フィルム５０にカバーフィルム５４が存在する場合はカバーフィルム５４を剥離し、ガラス基板５６等の被転写基板上に、転写フィルム５０を、その薄膜層５３が被転写基板５６の表面に密着するようにしてラミネートし、加熱圧着して、図４（ｂ）にみるように薄膜層５３を被転写基板５６に転写する。さらに密着性を必要とする場合には、基板を必要な薬液等で洗浄する、基板に接着付与剤を塗布する、基板に紫外線等を照射する等の方法を用いてもよい。薄膜層を転写する装置としては、たとえば、加熱、加圧可能なゴムロール（熱圧着ゴムロール）５５と基板５６の間に保護フィルムを外した転写フィルム５０全体を挟み、ロール５５を回転させて、薄膜層５３を基板５６に押し当てながら基板５６を送りだす、ロールラミネータを用いることが好ましい。
薄膜層５３を積層したのち、仮支持体４０を剥離する（図４（ｄ））。
続いて、転写フィルムが反射膜を含んでいない場合は、薄膜層５３上に反射膜５７を積層して拡散反射板６０が得られる（図４（ｅ））。転写フィルムが下塗り層５２と薄膜層５３の間に反射膜を有するものである場合は、この反射膜の積層工程は必要ない。
【００４３】
上記工程において、光を拡散し得る形状を保持するために、薄膜層５３を露光し、感光・硬化させることが好ましい（図４（ｃ））。露光機としては、カーボンアーク灯、超高圧水銀灯、高圧水銀灯、キセノンランプ、メタルハライドランプ、蛍光ランプ、タングステンランプ等が挙げられる。露光は、仮支持体（４０）を剥がす前か、または剥がした後に行う。場合によっては、露光後に、温風加熱炉、または赤外線加熱炉、ホットプレート等で加熱を行ってもよい（図４（ｅ））。この露光後の加熱は、仮支持体を剥がした後の任意の段階で行われ、反射膜を形成した後に行ってもよい。
【００４４】
さらに、上記転写ベースフィルムを基板に押し当てて基板表面に表面凹凸形状を転写することにより拡散反射板を製造することもできる。この場合は、任意の薄膜層が設けられた薄膜層付き基板を用意し、その薄膜層の表面に、転写ベースフィルムを、その下塗り層側が面するように押し当てて、薄膜層の表面に下塗り層の表面凹凸形状を転写し、転写ベースフィルムを剥がし、その後、薄膜層の表面に反射膜を形成することにより拡散反射板が製造される。基板上の薄膜層としては、たとえば、上記の転写フィルムの薄膜層に用いられるものが好ましく使用できる。この場合も、凹凸形状転写後に、薄膜層を硬化させることが好ましい。
また、上記転写ベースフィルムの下塗り層の表面に反射膜を設けて、そのまま拡散反射板とすることもできる。
【００４５】
以上のようにして得られる拡散反射板は、特に、反射型液晶ディスプレイの拡散反射板として好ましく使用できる。
この拡散反射板を有する反射型液晶ディスプレイの一例を、図５に示す。図示された反射型液晶ディスプレイ７０では、ガラス基板５６と薄膜層５３と反射膜５７を含む拡散反射板６０が背面側（下側）に設けられている。このガラス基板５６と対向して、スペーサ１４を介して、表示側（上側）の透明基板（ガラス基板）６６が設けられ、両基板５６，６６の間に液晶層１３が設けられ、背面側の絶縁基板５６と表示側の透明基板６６に、それぞれ、透明電極１０，１０が形成されている。反射膜５７の上には、さらに平坦化膜１１が形成されている。表示側から入った外部光線（周囲光）は、この反射膜５７の表面で反射され、液晶層１３を通過して再度表示側に出射することで表示が行われる。この反射膜５７の表面の凹凸形状により、反射光を正面方向に集光させることができる。平坦化膜１１および透明電極１０の上には、配向膜１２，１２が形成される。
表示側のガラス基板６６には、位相差フィルム１５および偏光板１６が設けられ、他方側には、赤、緑、青の各カラーフィルタ８、ブラックマトリックス９、平坦化膜１１が設けられる。
【００４６】
以上、図５に示すような反射型液晶ディスプレイで説明したが、本発明に係る拡散反射板は、外部光線や内部光線を拡散反射させることが必要な液晶用バックライト反射板、プロジェクタ用スクリーン、電気泳動表示装置、有機ＥＬ表示装置、無機ＥＬ表示装置、エレクトロクロミック表示装置、フォトエレクトロクロミズム表示装置等の表示デバイスに用いることができる。
本発明に係る光学フィルムは、ノングレアシート、液晶用バックライト拡散板、視野角制御フィルム、リアプロジェクション用透過スクリーン、ビューファインダー用マイクロレンズ、プロジェクタ用マイクロレンズ、立体テレビ用視野角制御フィルム、光学式バイオメトリクス個人認証センサー（指紋センサーなど）等の光学デバイスに用いることができる。また、必要に応じて基材と組み合わせて、生体高分子等の各種高分子や各種低分子化合物など、様々な分子用の分子固定化用基板、分子分離用流路、分子検出用セル、分子反応用容器として用いることができる。
さらに、本発明に係る表面凹凸形成方法は、印刷用版、液晶表示装置のＭＶＡ用配向制御、溝構造高分子液晶分子配向制御、溝構造低分子液晶分子配向制御、表示素子等に用いるマイクロカプセル形成、表示素子基板間ギャップ形成用スペーサ形成、生体高分子等の各種高分子や各種低分子化合物など、様々な分子用の分子固定化用基板、分子分離用流路、分子検出用セル、分子反応用容器の形成などに用いることができる。
【００４７】
【実施例】
以下、実施例により本発明をさらに具体的に説明する。以下の実施例１〜３では、図１に示すような表面凹凸形成方法に従って表面凹凸サンプルを製造し、その表面凹凸サンプル（転写原型）を用いてさらに拡散反射板を製造した。
［ポリマーＡの合成］
撹拌機、還流冷却機、不活性ガス導入口および温度計を備えたフラスコに、表１に示す（１）を仕込み、窒素ガス雰囲気下で８０℃に昇温し、反応温度を８０℃±２℃に保ちながら、表１に示す（２）を４時間かけて均一に滴下した。（２）の滴下後、８０℃±２℃で６時間撹拌を続けた後、表１に示す（３）を添加した。（３）を添加後、反応系を１００℃に昇温し、０．５時間かけて表１に示す（４）を滴下した。（４）の滴下後、１００℃で２０時間撹拌を続けた後、室温に冷却して、重量平均分子量が約７０，０００、酸価約７５のポリマーＡを得た。
【００４８】
【表１】
2004246314.tif 000003
【００４９】
［樹脂組成物（Ｒ）の塗液］
バインダ樹脂として上記で合成したポリマーＡを用い、表２に示す成分を配合して樹脂組成物（Ｒ）の塗液を得た。
【００５０】
【表２】
2004246314.tif 000004
【００５１】
［実施例１］
６枚のガラス基板を用意し、上記樹脂組成物（Ｒ）の塗液を、各ガラス基板上に、毎分１０００回転で１０秒間スピンコートし、ホットプレート上、９０℃で４分間加熱し、それぞれ膜厚６μｍの樹脂組成物（Ｒ）層を有する６個のサンプルを得た。得られた各サンプルの樹脂組成物（Ｒ）層の上に、それぞれ、紫外線透過部と紫外線遮光部の境界線が不規則的な曲線でパターニングされたマスクを置き、マスク面垂直上方より０．０６Ｊ／ｃｍ２の紫外線を照射した。その後、６個のサンプルのそれぞれを、９０℃、１２０℃、１４０℃、１８０℃、２００℃および２３０℃で３０分間後加熱して、それぞれが異なる温度条件で硬化された６種類のサンプル（順にＳ１〜Ｓ６）を得た。各サンプルの樹脂組成物（Ｒ）層上に、スパッタにより、アルミニウム金属膜０．１μｍを作製した。
以上により、樹脂組成物（Ｒ）層の紫外線照射部断面が凸、紫外線遮光部断面が凹の凹凸ピッチ１０μｍの形状を有し、その凹凸段差が０．２６μｍ（Ｓ１）、０．２５μｍ（Ｓ２）、０．２８μｍ（Ｓ３）、０．４３μｍ（Ｓ４）、０．５７μｍ（Ｓ５）および０．６８μｍ（Ｓ６）である６種類の表面凹凸サンプルが得られた。
図６に２３０℃で３０分間の後加熱により硬化した表面凹凸サンプル（Ｓ６）の表面凹凸形状の顕微鏡写真を示し、図２にその断面の凹凸段差を示す。
【００５２】
［実施例２］
実施例１と同じ樹脂組成物（Ｒ）の塗液を、ポリエーテルスルホン基板上に、毎分１３００回転で１０秒間スピンコートし、ホットプレート上９０℃で４分間加熱し、膜厚４μｍの樹脂組成物（Ｒ）層を得た。この樹脂組成物（Ｒ）層の上に紫外線照射部と紫外線遮光部の境界線が不規則的な曲線でパターニングされたマスクを置き、マスク面垂直上方より０．０６Ｊ／ｃｍ２の紫外線を照射した後、１８０℃で３０分間の加熱により硬化させ、スパッタによりアルミニウム金属膜０．１μｍを成膜した。
その結果、樹脂組成物（Ｒ）層の紫外線照射部断面が凸、紫外線遮光部断面が凹の、凹凸ピッチ８μｍの形状を有し、その凹凸段差が０．７１μｍである表面凹凸サンプルが得られた。
上記実施例１および２で得られた表面凹凸サンプルは、そのまま拡散反射板として使用することができるものであった。
【００５３】
［実施例３］
ベースフィルムとして厚さ１００μｍのポリエチレンテレフタレートフィルムを用い、このベースフィルム上に下塗り層として、表３に示す光硬化性樹脂溶液を、コンマコーターで２０μｍの膜厚（乾燥後）になるよう塗布した。次に、得られた下塗り層に、実施例１に記載の２３０℃の加熱硬化で得られた表面凹凸サンプル（Ｓ６）を転写原型として押しあて、紫外線照射により下塗り層の光硬化性樹脂を硬化させた。その後、下塗り層から転写原型とした表面凹凸サンプルを分離し、光硬化性樹脂層（下塗り層）の表面に凹凸形状が形成された転写ベースフィルムを得た。
【００５４】
【表３】
2004246314.tif 000005
【００５５】
次に、得られた転写ベースフィルム上に、上記表２の樹脂組成物（Ｒ）の塗液を、コンマコーターで乾燥後の平均膜厚が８μｍになるよう塗布乾燥し、カバーフィルムとしてポリエチレンフィルムを被覆して、転写フィルムを得た（図３参照）。次に、図４に示したように、この転写フィルムのカバーフィルムを剥がしながら、樹脂組成物（Ｒ）層がガラス基板に接するようにして、転写フィルムをガラス基板にラミネートした。ラミネートは、ラミネータ（ロールラミネータＨＬＭ１５００、日立化成テクノプラント株式会社製商品名）を用いて、基板温度９０℃、ロール温度８０℃、ロール圧力０．６８６ＭＰａ（７ｋｇ／ｃｍ２）、速度０．５ｍ／分で行った。これにより、ガラス基板上に、下から順に樹脂組成物（Ｒ）層と転写ベースフィルムが積層された基板を得た。
次に、転写ベースフィルムを剥離し、ガラス基板上に、実施例１の表面凹凸サンプルと同じ表面凹凸形状を有する樹脂組成物（Ｒ）層を得た。次に、オーブンで２３０℃、３０分間の加熱による硬化を行い、真空蒸着法で、アルミニウム薄膜を０．１μｍの膜厚になるよう積層した反射層を形成し、拡散反射板を得た。
【００５６】
図７に、実施例３により得られた拡散反射板の真正面への反射強度（標準白色板に対する相対強度）の入射角度依存性を示す。
図７から明らかであるように、−１５°〜１５°の入射角度範囲において、反射強度４を超える優れた拡散反射板を簡便に得ることができた。
【００５７】
［実施例４］
実施例１と同じ樹脂組成物（Ｒ）の塗液を、ガラス基板上に、毎分１３００回転で１０秒間スピンコートし、ホットプレート上９０℃で４分間加熱し、膜厚４μｍの樹脂組成物（Ｒ）層を得た。この樹脂組成物（Ｒ）層の上に紫外線照射部と紫外線遮光部の境界線が規則的な直線でパターニングされたマスクを置き、マスク面垂直上方より９００ｍｍ２の範囲に０．０６Ｊ／ｃｍ２の紫外線を照射した後、１８０℃で３０分間の後加熱により硬化させた。
その結果、樹脂組成物（Ｒ）層の紫外線照射部断面が凸、紫外線遮光部断面が凹の、凹凸ピッチ８μｍの形状を有し、その凹凸段差が０．７μｍである配向膜が得られた。この配向膜上に、シアノビフェニル系液晶のプロピレングリコールモノエチルエーテルアセテート溶液をスピンコートにより成膜し、ホットプレート上７０℃で５分間加熱し、液晶配向膜を得た。
２枚の偏光フィルムを互いに偏光軸が垂直になるように配置して、この液晶配向膜を挟み、配向膜表面にパターニングされた直線を各偏光軸に対して４５°の角度に配置し、白色光を透過させて観察したところ、パターンが存在する９００ｍｍ２の範囲で、液晶がλ／２の位相差を持つことに起因した透過白色光が観察された。これにより、得られた配向膜上の液晶の配向を確認した。
【００５８】
［実施例５］
実施例１と同じ樹脂組成物（Ｒ）の塗液を、ポリエーテルスルホン基板上に、毎分１０００回転で１０秒間スピンコートし、ホットプレート上９０℃で４分間加熱し、膜厚６μｍの樹脂組成物（Ｒ）層を得た。この樹脂組成物（Ｒ）層の上に紫外線遮光部が直径１５μｍの円形にパターニングされたマスクを置き、マスク面垂直上方より０．０６Ｊ／ｃｍ２の紫外線を照射した後、２００℃で３０分間の後加熱により硬化させた。
その結果、樹脂組成物（Ｒ）層の紫外線遮光部断面が凹である直径１５μｍの偏平半球形状（お椀形状）を有し、凹部深さが１．２μｍの凹みが得られた。図８に、得られた表面凹部の断面プロファイルを示す。
このお椀形状を有する基板に、インクジェット法で赤色インキを塗布した結果、お椀形状内の赤色濃度が強くなることを光学顕微鏡で確認でき、マイクロカプセルとしての機能を有することを確認した。
【００５９】
［実施例６］
実施例１と同じ樹脂組成物（Ｒ）の塗液を、ガラス基板上に、毎分１０００回転で１０秒間スピンコートし、ホットプレート上９０℃で４分間加熱し、膜厚６μｍの樹脂組成物（Ｒ）層を得た。この樹脂組成物（Ｒ）層の上に紫外線照射部が直径１５μｍの円形にパターニングされたマスクを置き、マスク面垂直上方より０．０６Ｊ／ｃｍ２の紫外線を照射した後、２００℃で３０分間の後加熱により硬化させた。
その結果、樹脂組成物（Ｒ）層の紫外線照射部断面が凸である直径１０μｍの偏平半球形状を有し、凸部高さが０．４μｍのマイクロレンズが得られた。図９に、得られた表面凸部の断面プロファイルを示す。
【００６０】
［比較例１］
実施例１の樹脂組成物（Ｒ）の塗液を、ガラス基板上に、毎分１０００回転で１０秒間スピンコートし、ホットプレート上９０℃で４分間加熱し、膜厚６μｍの樹脂組成物（Ｒ）層を得た。この樹脂組成物（Ｒ）層の上に、紫外線透過部と紫外線遮光部の境界線が不規則的な曲線でパターニングされたマスクを置き、マスク面垂直上方より０．０６Ｊ／ｃｍ２の紫外線を照射した。その後、後加熱を行うことなく室温（２５℃）で１時間放置したところ、樹脂組成物（Ｒ）層の表面に表面凹凸段差が観測されなかった。
【００６１】
［比較例２］
実施例１の樹脂組成物（Ｒ）の塗液を、ガラス基板上に、毎分１０００回転で１０秒間スピンコートし、ホットプレート上９０℃で４分間加熱し、膜厚６μｍの樹脂組成物（Ｒ）層を得た。この樹脂組成物（Ｒ）層の上に、紫外線照射部と紫外線遮光部の境界線が不規則的な曲線でパターニングされたマスクを置き、マスク面垂直上方より０．２Ｊ／ｃｍ２の紫外線を照射した。その後、後加熱を行うことなく室温（２５℃）で１時間放置したところ、樹脂組成物（Ｒ）層の表面に表面凹凸段差が観測されなかった。
【００６２】
［比較例３］
実施例１の樹脂組成物（Ｒ）の塗液を、ガラス基板上に、毎分１０００回転で１０秒間スピンコートし、ホットプレート上９０℃で４分間加熱し、膜厚６μｍの樹脂組成物（Ｒ）層を得た。この樹脂組成物（Ｒ）層の上に、紫外線照射部と紫外線遮光部のパターニングされたマスクを置かずに、樹脂組成物（Ｒ）層の垂直上方より０．０６Ｊ／ｃｍ２の紫外線を全面照射した後、２３０℃で３０分間の後加熱をした。その結果、樹脂組成物（Ｒ）層の表面に表面凹凸段差が観測されなかった。
以上より、実施例では反射特性に極めて優れた表面凹凸が形成されたが，後加熱工程のない比較例１，２および全面に紫外線を照射した比較例３では、表面凹凸段差が生じなかった。
【００６３】
【発明の効果】
本発明により、樹脂層表面に、簡便かつ安価に任意の画像に従った表面凹凸形状を形成することができ、この表面凹凸形状を様々な用途に用いることができる。
【図面の簡単な説明】
【図１】表面凹凸形成方法の一例を模式的に示す断面図である。
【図２】レーザー顕微鏡観察により得られた、表面凹凸形状の凹凸段差の一例（実施例１）を示すグラフ図である。
【図３】転写フィルムの一例を模式的に示す断面図である。
【図４】拡散反射板の製造方法の一例を模式的に示す示す断面図である。
【図５】反射型液晶ディスプレイの一例を模式的に示す断面図である。
【図６】実施例１の転写原型の表面凹凸形状の顕微鏡写真図である。
【図７】実施例３の拡散反射板の反射光量の入射角依存性を示すグラフ図である。
【図８】レーザー顕微鏡観察により得られた、実施例５の表面凹部の断面プロファイルを示すグラフ図である。
【図９】レーザー顕微鏡観察により得られた、実施例６の表面凸部の断面プロファイルを示すグラフ図である。
【符号の説明】
１  感エネルギー性ネガ型樹脂組成物膜（樹脂組成物（Ｒ）膜）
２  ガラス基板
３  反射膜
４０  仮支持体（転写ベースフィルム）
５０  転写フィルム
５１  ベースフィルム
５２  下塗り層
５３  薄膜層
５４  保護フィルム（カバーフィルム）
５６  ガラス基板
５７  反射膜
６０  拡散反射板
７０  反射型液晶ディスプレイ
【図１】
2004246314.tif 000006
【図２】
2004246314.tif 000007
【図３】
2004246314.tif 000008
【図４】
2004246314.tif 000009
【図５】
2004246314.tif 000010
【図６】
2004246314.tif 000011
【図７】
2004246314.tif 000012
【図８】
2004246314.tif 000013
【図９】
2004246314.tif 000014